СПОСОБ ТЕРМООБРАБОТКИ ЭКСТРУЗИОННЫХ ПРИСПОСОБЛЕНИЙ

1. Способ, основанный на нагревании экструзионных приспособлений (1) для экструзии металла в виде профиля (3), где экструзионное приспособление образовано внутренней вставкой (5), выполненной с возможностью установки в кольцо (4) приспособления и имеющей заданное число профилированных сквозных отверстий (6), отличающийся тем, что полностью все экструзионное приспособление (1) нагревают, после чего снижают температуру только кольца (4) приспособления перед последующей установкой экструзионного приспособления (1) под прессом (8) и проведением экструзии.
2. Способ по п.1, отличающийся тем, что полностью все экструзионное приспособление (1) нагревают до температуры от +500 до +600°С.
3. Способ по п.2, отличающийся тем, что полностью все экструзионное приспособление (1) нагревают приблизительно до +580°С.
4. Способ по п.1, отличающийся тем, что полностью все экструзионное приспособление (1) нагревают до температуры от +300 до +400°С.
5. Способ по п.4, отличающийся тем, что кольцо (4) приспособления охлаждают приблизительно до +350°С.
6. Способ по п.1, отличающийся тем, что полностью все экструзионное приспособление (1) нагревают в обычной печи (7) или в подобном источнике нагрева.
7. Способ по п.1, отличающийся тем, что кольцо (4) приспособления охлаждают в холодильной камере (8) при одновременной теплоизоляции внутренней вставки (5), расположенной в центре указанного кольца.
8. Способ по п.1, отличающийся тем, что полностью все экструзионное приспособление (1) нагревают от 1 до 7 ч.
9. Способ по п.1, отличающийся тем, что кольцо (4) инструмента охлаждают от Ѕ до 1Ѕ ч.
10. Способ по любому из предшествующих пунктов, отличающийся тем, что нагрев и охлаждение, соответственно, осуществляют, чтобы довести приспособление до так называемого установившегося режима для алюминия.